(57)【要約】【課題】  高い空間分解能を有する磁気力顕微鏡用の磁性探針及びその製造方法を提供することにある。【解決手段】  磁気力顕微鏡用の磁性探針においては、非磁性材料からなる針状部表面上に積層構造が形成されている。この積層構造は、第１のハード磁性体合金層、この第１のハード磁性体合金層上に形成されたソフト磁性合金層及びこのソフト磁性合金層上に形成された第２のハード磁性体合金層から成り、交換スプリング磁石を構成する。【選択図】  図２
2006084449.tif 000002
【特許請求の範囲】
【請求項１】
非磁性材料からなる針状部と、
この針状部の表面上に形成された第１のハード磁性体合金層、この第１のハード磁性体合金層上に形成されたソフト磁性合金層及びこのソフト磁性合金層上に形成された第２のハード磁性体合金層から成り、前記針状部先端に層状断面部が配置されている積層構造と、
を具備することを特徴とする磁気力顕微鏡用の磁性探針。
【請求項２】
前記積層構造は、交換スプリング磁石を構成することを特徴とする請求項１の磁気力顕微鏡用の磁性探針。
【請求項３】
前記積層構造の層状断面部は、１００ｎｍ以下の幅を有することを特徴とする請求項１の磁気力顕微鏡用の磁性探針。
【請求項４】
前記ソフト磁性合金層は、２０ｎｍ以下の厚さを有することを特徴とする請求項１の磁気力顕微鏡用の磁性探針。
【請求項５】
前記第１及び第２のハード磁性合金層は、３０ｎｍ以下の厚さを有することを特徴とする請求項１の磁気力顕微鏡用の磁性探針。
【請求項６】
前記非磁性針状部上には、セラミックス下地膜が形成され、このセラミックス下地膜上前記積層構造が形成されていることを特徴とする請求項１の磁気力顕微鏡用の磁性探針。
【請求項７】
前記セラミックス下地膜は、酸化珪素、酸化アルミニウム、酸化マグネシウム、酸化ジルコニウム、窒化珪素、窒化アルミニウム、窒化マグネシウム、窒化ジルコニウムからなる群から選択される少なくとも１つを含むことを特徴とする請求項７に記載の磁性探針。
【請求項８】
前記針状部は、先端が切除された先端面を有し、その周囲に平坦面を有する錐体に形成され、この平坦面に前記積層構造が前記針状部先端に向けて延出され、層状断面部が前記先端面に配置されていることを特徴とする請求項１に記載の磁性探針。
【請求項９】
前記第１及び第２のハード磁性合金層は、希土類・鉄系磁石、希土類・コバルト系磁石、鉄・白金系磁石、鉄・コバルト系磁石、Ｍｎ化合物磁石、ハード・フェライト及びストロンチウム・フェライトから選定された磁性材料で作られていることを特徴とする請求項１に記載の磁性探針。
【請求項１０】
前記第１及び第２のハード磁性合金層は、４０〜６０原子パーセントのＰｔ及びＦｅ或いはＣｏのいずれか一方または両方を少なくとも含有する磁性合金材料で作られていることを特徴とする請求項１に記載の磁性探針。
【請求項１１】
前記ソフト磁性合金層は、鉄コバルト系合金、鉄系合金、コバルト系合金、鉄・コバルト・ニッケル系合金、非晶質ソフト合金、微結晶ソフト合金、ソフト・フェライト合金から選定された磁性材料で作られていることを特徴とする請求項１に記載の磁性探針。
【請求項１２】
前記ソフト磁性合金層は、飽和磁束密度１．８テスラ以上のＦｅ、Ｃｏのいずれか一方または両方を少なくとも含有する合金から作られていることを特徴とする請求項１に記載の磁性探針。
【請求項１３】
非磁性材料からなる針状部を用意し、
この針状部の表面上に第１のハード磁性体合金層を形成し、
この第１のハード磁性体合金層上にソフト磁性合金層形成を形成し、及び
このソフト磁性合金層上に第２のハード磁性体合金層を形成して前記針状部先端に層状断面部が配置されている積層構造を前記針状部に設ける
ことを特徴とする磁気力顕微鏡用の磁性探針の製造方法。
【請求項１４】
前記積層構造を熱処理して交換スプリング磁石とすることを特徴とする請求項１３の磁気力顕微鏡用の磁性探針の製造方法。
【請求項１５】
前記積層構造の層状断面部を１００ｎｍ以下の幅で形成することを特徴とする請求項１３の磁気力顕微鏡用の磁性探針の製造方法。
【請求項１６】
前記ソフト磁性合金層は、２０ｎｍ以下の厚さに形成することを特徴とすることを特徴とする請求項１３の磁気力顕微鏡用の磁性探針の製造方法。
【請求項１７】
前記第１及び第２のハード磁性合金層は、３０ｎｍ以下の厚さに形成することを特徴とすることを特徴とする請求項１３の磁気力顕微鏡用の磁性探針の製造方法。
【請求項１８】
前記非磁性針状部上にセラミックス下地膜を形成し、このセラミックス下地膜上前記積層構造を形成することを特徴とする請求項１３の磁気力顕微鏡用の磁性探針の製造方法。
【請求項１９】
前記セラミックス下地膜は、酸化珪素、酸化アルミニウム、酸化マグネシウム、酸化ジルコニウム、窒化珪素、窒化アルミニウム、窒化マグネシウム、窒化ジルコニウムからなる群から選択される少なくとも１つを含むことを特徴とする請求項１３の磁気力顕微鏡用の磁性探針の製造方法。
【請求項２０】
前記第１及び第２のハード磁性合金層は、希土類・鉄系磁石、希土類・コバルト系磁石、鉄・白金系磁石、鉄・コバルト系磁石、Ｍｎ化合物磁石、ハード・フェライト及びストロンチウム・フェライトから選定された磁性材料で作られていることを特徴とする請求項１３の磁気力顕微鏡用の磁性探針の製造方法。
【請求項２１】
前記第１及び第２のハード磁性合金層は、４０〜６０原子パーセントのＰｔ及びＦｅ或いはＣｏのいずれか一方または両方を少なくとも含有する磁性合金材料で作られていることを特徴とする請求項１３の磁気力顕微鏡用の磁性探針の製造方法。
【請求項２２】
前記ソフト磁性合金層は、鉄コバルト系合金、鉄系合金、コバルト系合金、鉄・コバルト・ニッケル系合金、非晶質ソフト合金、微結晶ソフト合金、ソフト・フェライト合金から選定された磁性材料で作られていることを特徴とする請求項１３の磁気力顕微鏡用の磁性探針の製造方法。
【請求項２３】
前記ソフト磁性合金層は、飽和磁束密度１．８テスラ以上のＦｅ、Ｃｏのいずれか一方または両方を少なくとも含有する合金から作られていることを特徴とする請求項１３の磁気力顕微鏡用の磁性探針の製造方法。
【発明の詳細な説明】
【技術分野】
【０００１】
この発明は、磁気力顕微鏡用の磁性探針及びその製造方法に係り、特に、高い空間分解能を有する磁気力顕微鏡用の磁性探針及びその製造方法に関する。
【背景技術】
【０００２】
近年のＩＴ技術分野の進展により、磁気記録媒体の高密度化が進み、単位面積当りの記録密度が飛躍的に向上している。記録密度の向上とともにその検査方法もより微細な磁区構造まで観察できるよう改良が重ねられてきている。
【０００３】
磁気情報の検査方法の1つとして、磁気情報に対応した磁化パターンを測定する磁気力顕微鏡（ＭＦＭ）が非特許文献１或いは特許文献１で知られている。この磁気力顕微鏡は、走査型プローブ顕微鏡の1つであり、その測定は、強磁性体材料を有する磁性探針を磁化し、その先端を検査用被測定媒体である磁性体試料に近づけ、磁性探針上の磁極と磁性体試料上の磁極との間に働く磁気的相互作用（力）を直接検出している。即ち、その磁性探針を媒体面に沿って媒体を走査しながら磁気的相互作用を検出し、磁化パターン等を画像化して解析することによって検査がなされる。
【０００４】
従来の磁性探針には、一般的に、ピラミッド型の四角錐形状を有する珪素(Ｓｉ)よりなる非磁性探針の先端部全体が強磁性材料の単一薄膜で被覆された構造、又は、強磁性材料が探針形状に加工された構造等がある。磁性探針に用いられる強磁性材料としては、ニッケル(Ｎｉ)、鉄(Ｆｅ)、コバルト(Ｃｏ)、希土類元素、或いは、これらを含む磁性材料が知られ、特に、磁性材料としてコバルト(Ｃｏ)−クロム(Ｃｒ)−白金(Ｐｔ)系合金等が一般的となっている。
【０００５】
現在のところ、磁気力顕微鏡に用いられている磁性探針の空間分解能は、３０ｎｍ程度に留まり、高密度磁気記録媒体の開発に必要な２０ｎｍ以下の高空間分解能、特に１０ｎｍ以下で磁気パターンを解析することができる磁性探針が開発されていない状況にある。
【０００６】
２０ｎｍ以下の空間分解能が得られない主な原因は、探針先端の磁極密度が十分に大きくないことにある。磁極密度が小さいと、観察する磁気記録媒体試料から発生する漏洩磁場により磁性探針に働く力が小さくなり、高感度で磁化パターンを測定することができない問題がある。探針先端の磁極密度は、磁性探針材料の保磁力が小さい場合、磁性探針先端の磁化が磁気記録媒体試料からの漏洩磁場により揺らぐことで小さくなってしまう。
【０００７】
探針先端の磁極密度を高めるためには、大きな保磁力と大きな飽和磁束密度を合わせもつ磁性探針構造が必要とされる。大きな保磁力と大きな飽和磁束密度とを合わせもつ磁性探針構造を探針先端に与えることで、探針先端の磁極密度が高まり検出感度が増加され、空間分解能を向上させることができることとなる。
【特許文献１】特開２００３―３４２５８
【非特許文献１】J. Appl. Phys. 70(4), 15 August 1991, P2413-2422, H. W. van Kesteren
【非特許文献２】伊藤弘高、斉藤準、石尾俊二：組成変調ＦｅＰｔ薄膜のＬｌ0規則化における成膜後熱処理の効果：日本金属学会誌、６６巻、９号（２００２）、８８９−８９２頁）
【発明の開示】
【発明が解決しようとする課題】
【０００８】
以上のように、超高密度磁気記録媒体等のナノ磁性体の研究及び開発には、ナノ領域での磁化状態計測法が必須とされている。特に、最も汎用性に優れ広く用いられている磁気力顕微鏡（ＭＦＭ）において、現在最大でも１０ｎｍ程度である空間分解能を１０ｎｍ以下、好ましくは、数ｎｍの理論的限界値まで高めることが要請されている。空間分解能が向上されることによって、高密度磁気記録媒体の微細な磁気ビットの磁化方向の変化並びに磁区構造等の観察が可能となる。
【課題を解決するための手段】
【０００９】
本発明は、上記問題点を解決するためになされてものであり、その目的は、高い空間分解能を有する磁気力顕微鏡用の磁性探針及びその製造方法を提供することにある。
【００１０】
この発明によれば、
非磁性材料からなる針状部と、
この針状部の表面上に形成された第１のハード磁性体合金層、この第１のハード磁性体合金層上に形成されたソフト磁性合金層及びこのソフト磁性合金層上に形成された第２のハード磁性体合金層から成り、前記針状部先端に層状断面部が配置されている積層構造と、
を具備することを特徴とする磁気力顕微鏡用の磁性探針が提供される。
【００１１】
また、この発明によれば、
非磁性材料からなる針状部を用意し、
この針状部の表面上に第１のハード磁性体合金層を形成し、
この第１のハード磁性体合金層上にソフト磁性合金層形成を形成し、及び
このソフト磁性合金層上に第２のハード磁性体合金層を形成して前記針状部先端に層状断面部が配置されている積層構造を前記針状部に設ける
ことを特徴とする磁気力顕微鏡用の磁性探針の製造方法が提供される。
【発明の効果】
【００１２】
この発明の磁気力顕微鏡用の磁性探針及びその製造方法によれば、１０ｎｍ以下の空間分解能までも実現可能な交換スプリング機構を利用する磁気力顕微鏡用の磁性探針を提供することができる。従って、現行の記録密度１００Ｇｂ／ｉｎ2を超える高密度磁気記録媒体の微細な磁気ビットの磁化方向の変化並びに磁区構造等の観察が可能となる。
【発明を実施するための最良の形態】
【００１３】
始めに、この発明の磁気力顕微鏡用の磁性探針及びその製造方法が次のような発明者らの知見並びに着想に基づいてなされている点を明らかにしておく。
【００１４】
従来の探針は、単一層或いは単一材料の磁性体から作られ、その探針を先鋭化することにより高分解能化が実現されるとしている。しかし、探針の先鋭化には、限界があり、従来技術で述べたように大きな保磁力と大きな飽和磁束密度を磁性探針先端に与えることができない問題がある。発明者らは、「探針の先鋭化」は、「探針先端での磁化制御」に等価であることに着目し、この探針先端を積層薄膜構造とし、この積層薄膜によって磁化制御可能な交換スプリング機構とし、積層薄膜の断面構造を探針とする着想に至っている。交換スプリング磁石機構を利用することで、通常の単一磁性体探針では、困難な高保磁力並びに高飽和磁化の両立が探針中心部で可能となり、結果として大幅な分解能の向上が可能となる。即ち、探針先鋭化による高分解能化の本質は、探針中心部の磁気力が主になることで、探針内部で生じる磁気力の打ち消し合いが低減する点にある。従って、探針中心部の磁気力検出感度を向上できれば必ずしも探針の先鋭化は必要ではないこととなる。この実現には交換スプリング機構を用いた積層膜の断面を利用することが好適である。中心に高飽和磁化合金層を配しその両側を磁石合金層ではさむ構成の積層薄膜では、探針中心部で高保磁力と高飽和磁化の両立が可能であることから大幅な分解能の向上が期待できる。この交換スプリング機構のＭＦＭ探針へ応用に際しては、通常の磁石応用とは逆に高飽和磁化合金層を数ｎｍと薄くするので、高飽和磁化合金層の更なる高保磁力化が可能となる。交換スプリング積層薄膜では総膜厚を厚くできるので、膜厚減少に伴う磁気特性の劣化も防止することができる。
【００１５】
ここで、交換スプリング磁石とは、高飽和磁束密度を有するソフト磁性合金とハード磁性合金とから構成される複合磁性材料であり、飽和磁束密度で制限されるハード磁性合金単体の磁石特性を、より飽和磁束密度の大きなソフト磁性合金をハード磁性合金と複合化させることで実現した永久磁石であり、ソフト磁性合金とハード磁性合金のサイズを数nm以下に微細化することで、ソフト磁性合金とハード磁性合金が交換結合を介して強く磁気結合して実現される。
【００１６】
以下、このような交換スプリング磁石機構を利用するこの発明の一実施の形態に係る磁気力顕微鏡用の磁性探針及びその製造方法について図面を参照して説明する。
【００１７】
図１は、この発明の一実施の形態に係る磁性探針が適用される磁気力顕微鏡を利用する垂直磁気記録媒体中の保磁力分布を解析する解析装置を示すブロック図である。この図１を参照して磁気力顕微鏡及びこの磁気力顕微鏡を用いた測定方法について説明し、この説明に続いて、この発明の一実施の形態に係る磁気力顕微鏡用の磁性探針及びその製造方法について説明する。
【００１８】
図１において、符号１００は、磁場印加機能を有した磁気力顕微鏡を示し及び符号２００は、その自由端に後に詳述する探針２０２を設けた非磁性体で作られた磁気力顕微鏡の探査部としてのカンチレバーを示している。このカンチレバー２００は、ピエゾ素子４に振動可能に支持され、カンチレバー先端の探査針２０２は、試料６上に配置されている。試料６の保磁力分布が解析される磁区観察モードでは、この探針２０２は、磁区の磁力に応じて作用力を受ける必要があることから、強磁性特性を有し、試料６の表面形状、即ち、凹凸を解析する形状観察モードでは、探針２０２は、試料６及び探針２０２間に働く磁力以外の作用力、例えば、原子間力を受ける必要があることから、非磁性材で作られた金属片等が利用される。従って、カンチレバー２００は、ピエゾ素子４から、或いは、ピエゾ素子４とともに装置から取り外し可能に構成され、観察モードに応じたカンチレバー２００に交換することができる。図１を参照する説明においては、磁性探針及び非磁性探針に同一符号２０２を付して説明している。後の説明において、磁性探針の構造並びにその製造方法が説明されているが、その説明においても磁性探針に同一符号２０２を付して説明されていることに注意されたい。
【００１９】
試料６は、垂直磁気記録可能な強磁性薄膜、例えば、ＣｏＣｒＰｔ−ＳｉＯ２がフイルム状基板に形成された構造を有し、試料６をＸ−Ｙ平面内で微小移動するＸ−Ｙステージ８上に支持されている。試料６の表面は、磁区単位では、通常、粒状に凹凸を有する形状であり、この凹凸が保磁力分布の解析に影響しないようにするために、好ましくは、その表面形状が観察され、この形状に応じて次に説明するように試料６がＺ方向に制御される。
【００２０】
Ｘ−Ｙステージ８は、試料６をＺ方向に微小移動するＺステージ１０に支持されている。Ｚステージ１０を制御することで、試料６と探針２０２との間を試料６の表面形状を観察する形状観察モードに適する第１距離に維持することができ、また、試料６と探針２０２との間を試料６の磁区を観察する磁区観察モードに適する第２距離に維持することができる。通常、この形状観察モードで設定される第１距離は、磁区観察モードで設定される第２距離に比べて十分に小さく、形状観察モードでは、試料６及び探針２０２間に働く作用力を利用することから、試料６に探針２０２が十分に接近される。磁区観察モードでは、磁区からの磁力が試料６及び探針２０２間に働く作用力（例えば、原子間力）よりも離れた距離にまで及ぶ為に探針２０２が試料６の表面から比較的離されて配置される。また、磁区観察モードでは、試料６の表面の形状に応じて、Ｚステージ１０を制御することで、試料６の表面と探針２０２間の距離を略一定に維持することができ、試料６及び探針２０２間に働く作用力を略無視した状態で磁気力を測定することができる。試料６の表面が十分に平坦（数十ナノ単位で平坦）であれば、磁区観察モードにおいて、Ｚステージ１０によって試料６の表面と探針２０２間の距離を略一定に維持する制御が実行されなくとも良い。
【００２１】
ピエゾ素子４は、ピエゾ素子ドライバ３４に接続され、このピエゾ素子ドライバ３４から供給される高周波交流信号で駆動され、その先端の磁性探針２０２が試料６の表面上で上下に振動される。また、Ｘ−Ｙステージ８及びＺステージ１０は、ステージ制御部３６に接続され、このステージ制御部３６によってＺステージ１０が駆動されて試料６と磁性探針２０２間の距離が所定距離に制御される。また、Ｘ−Ｙステージ８は、ステージ制御部３６によってＸ−Ｙ平面内を微小移動される。従って、試料６は、この試料６の表面との間の距離を一定に保った状態で探針２０２によってその表面が走査される。
【００２２】
試料６及びカンチレバー２００が配置された空間は、図示しない排気機構によって略真空に維持され、また、観察中の位置ドリフトを除くため、電磁石及び周辺部が図示しない冷却装置によって冷却されて一定温度に維持されている。即ち、試料６及びカンチレバー２００が熱的にその特性が変動しないように一定温度の雰囲気下に維持されている。従って、試料６は、熱的には、一定に維持された状態で測定される。上述した装置においては、観察時の最大磁場強度は、例えば、±６ｋＯｅであり、また、測定系が磁場の影響を受けることを除くために、試料ホルダー及び探針は、非磁性材で構成された磁気力顕微鏡（ＭＦＭ）装置系に固定されている。
【００２３】
試料６上には、第１のポールピース１２が試料６に対向して配置され、また、試料６下には、第２のポールピース１４が試料６に対向して配置され、この第１及び第２のポールピース１２，１４間に生ずる試料６を略垂直に通過する測定用垂直磁界（外部磁界）によって試料６を磁化或いは減磁することができる。
【００２４】
尚、磁性探針２０２は、この測定用垂直磁場によって同様に減磁或いは着磁される。従って、磁性探針２０２には、測定用垂直磁場に応じて保磁力が与えられ、測定用垂直磁場が一定に維持されている限りにおいて、この測定用垂直磁場の影響を受けず、試料６の磁区からの漏洩磁界のみによって磁気反撥力或いは磁気吸引力を受けることとなる。
【００２５】
第１及び第２のポールピース１２，１４は、磁気ヨーク１６によって磁気的に連結され、第１及び第２のポールピース１２，１４の周囲には、夫々電磁石１８，２０が設けられている。電磁石１８，２０は、電流源２２に接続され、この電流源２２からの電流によって励磁され、この励磁によって第１及び第２のポールピース１２，１４間には、所定の磁界強度を有する測定用の垂直磁界が発生される。
【００２６】
カンチレバー２００の先端部の変位は、所謂、光梃子方式で検出される。カンチレバー２００の先端部の背面は、このカンチレバー２００の先端部の動きを測定する為に鏡面に形成され、この鏡面に向けてレーザビームを発生するレーザ２４及び振動するカンチレバー２００の鏡面から反射されたレーザビームを検出する光センサ２６が設けられている。レーザ２４は、レーザドライバ２８によって駆動され、一定強度のレーザビームをカンチレバー２００の先端部に向けて発生する。また、光センサ２６からの検出信号は、検出信号処理部３０に出力される。試料６の表面形状測定する形状測定モードでは、検出信号処理部３０は、試料６の表面の凹凸に対応した出力レベルを有する表面形状信号が表面形状解析部３８に出力され、磁区強度を検出する磁区観察モードでは、磁区からの漏れ磁束に対応する磁気強度検出信号が磁区画像処理生成部３２に出力される。
【００２７】
検出信号処理部３０には、ピエゾ素子ドライバ３４からピエゾ素子駆動信号が供給され、この駆動信号と光センサ２６とからの出力信号を比較することによって表面形状信号及び磁気強度検出信号が抽出される。
【００２８】
形状測定モードにおいて、試料６が全くの平坦であれば、試料６と探針２０２との間に働く作用力は、一定であり、光センサ２６からの出力信号からノイズが除去されれば、この出力信号とピエゾ素子駆動信号とは、信号波形が実質的に相似であり、平坦に相当する表面形状信号が発生される。これに対して、形状測定モードにおいて、試料６に凹凸がある場合には、試料６と探針２０２との間に働く作用力が変動し、光センサ２６からのノイズが除去された出力信号は、ピエゾ素子駆動信号と異なる信号波形となる。光センサ２６からの出力信号からピエゾ素子駆動信号と相似となるように、ステージ制御部３６によってZステージ１０を駆動すると、Ｚステージ１０を駆動する信号が試料６の凹凸に相当する表面信号となる。
【００２９】
また、磁区観察モードにおいて、試料６に外部垂直磁界が印加された状態において、磁区から漏れ磁束が生じていなければ、磁区と磁性探針２０２との間には、吸引力或いは反発力が生ぜず、光センサ２６からノイズが除去された出力信号とピエゾ素子駆動信号とは、同様に信号波形が実質的に相似であり、磁区から漏れ磁束に相当する磁気強度検出信号は、実質的に発生されない。これに対して、磁区観察モードにおいて、試料６に外部垂直磁界が印加された状態において、磁区から漏れ磁束が生じている場合には、磁区と磁性探針２０２との間に、吸引力或いは反発力が生じ、光センサ２６からピエゾ素子駆動信号に相当する信号波形を除去すると、磁区からの漏れ磁束に相当する磁気強度検出信号が発生される。即ち、同様に、検出信号処理部３０に設けられた比較器或いは加算器（図示せず）で光センサ２６からの出力信号とピエゾ素子駆動信号とが比較されることによって磁区からの漏れ磁束に相当する磁気強度検出信号が発生される。物理的には、振動している磁性探針２０２に漏れ磁束が作用すると、その磁性探針２０２及びカンチレバー２００の機械的な共振点がシフトされ、そのシフト量が漏れ磁束に対応して変化される。従って、信号処理部３０では、共振点の変動が検出されてその変動が漏れ磁束に対応するような磁気強度検出信号に変換されて磁区画像処理生成部３２に供給される。尚、外部垂直磁界は、後の説明から明らかなように磁界が発生されず、磁場ゼロの磁界を含むものである。
【００３０】
表面形状信号は、表面形状解析部３８に供給され、Ｘ−Ｙ座標を関数としてそのＺ方向の凹凸の信号に変換され、メモリ４０に記憶される。このメモリ４０に記憶された表面形状信号は、磁区観察モード時にＸ−Ｙステージ８の移動とともに読み出され、Ｚステージ１０が上下動される。従って、既に説明したように磁性探針２０２は、磁性探針２０２と試料６との間を一定に保つように試料６の凹凸に沿って試料６を検索することとなる。
【００３１】
磁区画像処理生成部３２においては、入力された磁気強度検出信号がそのレベルに応じてＸ−Ｙ座標を関数とする陰影データに変換され、磁性探針２０２が走査した領域が陰影の画像に変換される。この画像データは、測定用垂直磁場毎にフレーム画像としてフレームメモリ４２に格納される。このフレーム画像は、入出力部４４，例えば、キーボードからの指示に従ってＣＰＵ４６の制御下で表示装置４８に表示させることができ、必要に応じてプリンタ（図示せず）に出力することができる。
【００３２】
次に、図２及び図３を参照してこの発明の一実施の形態に係る磁性探針２０２の構造並びにその製造方法を説明する。
【００３３】
図２（ａ）は、カンチレバー２００及びカンチレバー２００の先端にその基部が一体化されている磁性探針２０２を概略的に示している。図２（ｂ）は、図２（ａ）に破線Ｂで示された磁性探針２０２の先端部の背面を拡大し、図２（ｃ）は、破線Ｂで示された磁性探針２０２の先端部の断面構造を示している。また、図２（ｄ）は、図２（ｃ）に示され磁性探針２０２の積層構造２０４にこの積層構造２０４を保護する保護層を設けた変形例に係る断面構造を示している。図２（ａ）〜（ｄ）に示される磁性探針２０２は、図３（ａ）〜（ｄ）に示される製造方法に基づいて製造される。
【００３４】
図３（ａ）に示されるように非磁性材料、例えば、Ｓｉで作られた母材としての四角錐状の針状部２０６及びこの針状部２０６に一体的に作られ、この針状部２０６を支持するカンチレバー２００から成る探針構造が用意される。ここで、図３（ａ）に示される針状部２０６は、一例として、カンチレバー２００の先端にシリコン単結晶ブロックを残したまま、そのシリコン単結晶ブロックのみを異方性エッチングすることによって四角錐状に形成される。従って、図３（ａ）に示すように針状部２０６は、カンチレバー２００の先端からカンチレバー２００の延出方向に対して直交する方向に沿って突出されて設けられ、その側面に２つの三角形状の平坦な側面及びカンチレバー２００の延出方向に互いに対向される２つの三角形状の平坦な前面及び背面を備えている。この図３（ａ）に示される構造体は、そのまま形状観察モードに利用される非接触原子間力顕微鏡用の非磁性探針として利用することができる。
【００３５】
図３（ｂ）に示すように、用意された非磁性探針としての針状部２０６の４つの面には、下地層（図示せず）が形成され、この下地層上に第１のハード磁性体合金層２１０、この第１のハード磁性体合金層２１０上にソフト磁性合金層２１２及びこのソフト磁性合金層２１２上に第２のハード磁性体合金層２１４が形成されて３層の積層構造２０４が形成される。ここで、３層の積層構造２０４は、第１及び第２のハード磁性体合金層２１０、２１４間にソフト磁性合金層２１２が挟み込まれた構造を意味し、第１及び第２のハード磁性体合金層２１０、２１４及びソフト磁性合金層２１２の夫々が複数の磁性層で形成される場合を含むものである。
【００３６】
図３（ｂ）に示す積層構造２０４においては、交換スプリング磁石を実現するに好ましいソフト磁性合金層２１２の層厚は、５〜２５ｎｍの範囲に設定される。また、ハード磁性体合金層２１０、２１４の層厚は、３０ｎｍ以下に設定される。
【００３７】
下地層は、積層構造２０４と非磁性探針としての針状部２０６との間で原子拡散を防止するために設けられ、セラミックス材料（炭化物、酸化物、窒化物）が好適する。セラミックス下地層は、酸化珪素(ＳｉＯ2)、酸化アルミニウム(Ａｌ2Ｏ3)、酸化マグネシウム(ＭｇＯ)、酸化ジルコニウム(ＺｒＯ2)、窒化珪素(ＳｉＮ)、窒化アルミニウム(ＡｌＮ)、窒化マグネシウム(ＭｇＮ)、窒化ジルコニウム(ＺｒＮ)からなる群から選択される少なくとも１つを含むことが好ましい。セラミックス下地層の構造は、結晶でもガラス構造でもよい。
【００３８】
また、ここで、ハード磁性合金層２１０、２１４としては、希土類・鉄系磁石（Ｎｄ−Ｆｅ−Ｂ（Ｎｄ２Ｆｅ１４Ｂ）、Ｓｍ−Ｆｅ−Ｎ（Ｓｍ２Ｆｅ１７Ｎｘ）、等）、希土類・コバルト系磁石（Ｓｍ−Ｃｏ（ＳｍＣｏ５、Ｓｍ２（Ｃｏ，Ｍ）１７、等）、鉄・白金系磁石（Ｆｅ−Ｐｔ、等）、鉄・コバルト系磁石（Ｃｏ−Ｐｔ、等）、Ｍｎ化合物磁石（Ｍｎ−Ｂｉ、Ｍｎ−Ａｌ、Ｍｎ−Ａｌ−Ｃ、等）、ハード・フェライト（バリウム・フェライト（ＢａＯ・６Ｆｅ２Ｏ３）、ストロンチウム・フェライト（ＳｒＯ・６Ｆｅ２Ｏ３）等の磁性材料がある。これら磁性材料中で、探針として良好な耐食性を有するＦｅ−Ｐｔ並びにＣｏ−Ｐｔが好適する。特に、ハード磁性合金層２１０，２１４としては、４０〜６０原子パーセントのＰｔと、ＦｅあるいはＣｏのいずれか一方または両方を少なくとも含有する合金よりなることが好ましい。交換スプリング磁石を実現するには、高い結晶磁気異方性を有する磁石材料が必要とされる。従って、形状磁気異方性を有するアルニコ磁石は、ハード磁性合金層１１０、１１４として不適とされる。
【００３９】
更に、ソフト磁性合金層２１２としては、鉄コバルト系合金（Ｆｅ−Ｃｏ、等）、鉄系合金（Ｆｅ、Ｆｅ−Ｓｉ、Ｆｅ−Ａｌ、Ｆｅ−Ｎｉ、等）、コバルト系合金（Ｃｏ、Ｃｏ−Ｎｉ、等）、鉄・コバルト・ニッケル系合金（Ｆｅ−Ｃｏ−Ｎｉ等）、非晶質ソフト合金（Ｆｅ−Ｂ、Ｆｅ−Ｓｉ−Ｂ、Ｆｅ−Ｃｏ−Ｓｉ−Ｂ、Ｆｅ−Ｃｒ−Ｓｉ−Ｂ、Ｆｅ−Ｎｉ−Ｓｉ−Ｂ、Ｆｅ−Ｐ−Ｂ、Ｆｅ−Ｐ−Ｃ−Ｂ、等）、微結晶ソフト合金（Ｆｅ−Ｔａ−Ｃ、Ｆｅ−Ｔａ−Ｎ、Ｆｅ−Ｃｕ−Ｎｂ−Ｓｉ−Ｂ、等）、ソフト・フェライト合金（Ｍｎ−Ｚｎフェライト、Ｎｉ−Ｚｎフェライト、等）がある。ソフト磁性合金層２１２としては、Ｆｅ２Ｃｏに相当する組成のＦｅ−Ｃｏ合金が合金中最大の飽和磁束密度２．４Ｔ（テスラ）を有することから、Ｆｅ−Ｃｏ合金が好ましい。
【００４０】
ハード磁性合金層はＬ１０型規則構造を有し、ソフト磁性合金層は、飽和磁束密度1.8テスラ以上のFe、Coのいずれか一方または両方を少なくとも含有する合金よりなることが好ましい。鉄(Ｆｅ)の薄膜と白金(Ｐｔ)の薄膜を交互に積層してハード磁性合金層２１０，２１４にＬ１０型規則構造を与える為には、鉄(Ｆｅ)の薄膜及び白金(Ｐｔ)の薄膜をそれぞれ１原子層以下の膜厚で積層することが好ましい。ここで、１原子層以下の膜厚とは、実際には連続的な薄膜が形成されておらず、平均膜厚として１原子層以下になっていることを意味する。積層周期を１原子以下にすることで、Ｌ１0型ＦｅＰｔ規則合金が得られる熱処理温度をより低下させることができる。
【００４１】
積層構造２０４においては、ソフト磁性合金層２１２とハード磁性合金層２１０，２１４との界面部分にはソフト磁性合金層とハード磁性合金層間の交換結合を妨げない範囲で炭化物、酸化物、窒化物が存在しても良いことを付け加えておく。
【００４２】
第２のハード磁性体合金層２１４上には、図２（ｄ）に示すようにこれら磁性層を保護するために必要に応じて保護層２１６が形成されて積層構造２０４が形成されても良い。この保護層２１６としては、例えば、セラミック性炭化物、或いは、カーボン（ＤＬＣ：Diamond like carbon）等が好適する。この積層構造２０４は、カンチレバー２００を被覆膜で被覆した状態で、真空中（例えば、３×１０-5Ｐａの真空度中）におけるマグネトロン・スパッタ法を用いて成膜される。また、後に説明するように積層構造２０４は、針状部２０６の先端部では、その背面のみが残されることから、この背面に主に成膜することが好まし。従って、このマグネトロン・スパッタ法では、この背面に向けて成膜材をスパッタする斜め方向からのスパッタが実施されることが好ましい。
【００４３】
次に、図３（ｃ）に示すように針状部２０６の先端部周囲からは、積層構造２０４が除去されて針状部２０６の背面にのみ積層構造２０４が帯状に残されるように加工される。その後、針状部２０６の先端がその軸線に対して直交する面に沿って切除される。従って、針状部２０６は、裁頭四角錐に形成され、針状部２０６の周囲には、略台形状の面が配置され、その先端の裁頭面には、積層構造２０４の断面が露出されることとなる。ここで、針状部２０６の先端部の加工並びに積層構造２０４の除去は、集束性イオンビームを針状部２０６に向けてこの針状部２０６を加工する集束性イオンビーム加工装置が利用される。
【００４４】
図３（ｄ）に示すように図３（ｃ）に示される構造が用意されると、この構造が真空中（例えば、２×１０-４Ｐａの真空度中）で６００〜７００℃で熱処理されて積層構造２０４に磁気的特性が与えられる。この熱処理には、赤外線急速加熱装置が利用される。
【００４５】
熱処理前の積層構造２０４は、ソフト磁性合金層２１２がＴａ及びＣを含む場合には、ソフト磁性合金層２１２とハード磁性合金層２２０，２１４の組成を有する磁性合金層との間に炭素層とタンタル層が形成され、また、炭素層とタンタル層にある炭素原子とタンタル原子の比率は、４：６から６：４の間となる。また、この熱処理前の炭素層とタンタル層よりなる２層の厚さは１．５ｎｍ以下に形成される。更に、熱処理前のハード磁性合金組成層２１０、２１４は、１原子層以下の膜厚で形成され、ＰｔとＦｅあるいはＣｏが交互に積層されたＦｅＰｔ、ＣｏＰｔあるいはＦｅＣｏＰｔ多層膜で形成されることが好ましい。
【００４６】
この温度条件の加熱によって、交換スプリング磁石としての機能を発揮する積層構造２０４には、ソフト磁性合金層２１２の飽和磁束密度がハード磁性合金層２１０，２１４の飽和磁束密度よりも大きく設定される。即ち、飽和磁束密度（ソフト磁性合金層２１２）＞飽和磁束密度（ハード磁性合金層２１０，２１４）に設定される。また、交換スプリング磁石としての機能を発揮する積層構造２０４として、ソフト磁性合金層２１２の保磁力がハード磁性合金層２１０，２１４の保磁力よりも小さく設定される。即ち、保磁力（ハード磁性合金層２１０，２１４）＞保磁力（ソフト磁性合金層２１０）が成立される。
【００４７】
図３（ａ）〜（ｄ）に示される製造工程を経て、図２（ｂ）〜（ｄ）に示すような構造を有する磁性探針２０２が製造される。
【００４８】
図２（ｂ）に示すように磁性探針２０２の基部には、その周囲に亘って磁性薄膜積層構造２０４の領域２０４Ａが形成されている。また、この磁性探針２０２には、既に述べたようにその背面（カンチレバー２００の軸に交差される面内に配置される面であってカンチレバー２００の取り付け側の面）の基部から先端に亘って磁気フイルム層構造２０４が帯状の領域２０４Ｂに延出されている。この磁気フイルム層構造２０４の領域２０４Ｂは、一例として、その幅Ｗが１００nm以下に、好ましくは、１０〜２０nmに定められ、その長さLが２００nm以下に定められる。図２（ｃ）は、磁性探針２０２の断面を示しているが、この断面に示されるように四角錐状の針状部２０６上に第１のハード磁性体合金層２１０、この第１のハード磁性体合金層２１０上にソフト磁性合金層２１２及びこのソフト磁性合金層２１２上に第２のハード磁性体合金層２１４が形成された３層の積層構造２０４が形成されている。この３層の積層構造２０４は、交換スプリング磁石としての機能を発揮し、大きな保磁力並びに大きな飽和磁束密度とを合わせもつ磁性探針構造を探針先端に与えることができ、磁性探針２０２に高い分解能を与えることができる。
【００４９】
ここで、大きな飽和磁束密度を有するソフト磁性層２１２の層厚のみがナノサイズに設定されることによって、探針先端の先鋭化のためにナノサイズまで微細加工することが不要とされる。また、磁性薄膜積層構造２０４とすることで、ハード磁性層２１０，２１４がナノサイズの厚さで形成されてもその磁石特性が劣化されることがない。
【００５０】
（実施例１）
下記表１を参照してこの発明の磁性探針２０２の実施例１について説明する。
【表１】
2006084449.tif 000003
【００５１】
上記表１から明らかなように、磁性探針２０２の試作例Ａ−１〜Ａ−３は、積層構造２０４がＳｉの単結晶上に形成され、積層構造２０４は、下地層なしで、表１に示されるように第１層から７層まで形成される。各層の組成及び膜厚は、表１に示す通りである。この製造方法について以下に説明する。
【００５２】
積層構造の作成には、６つのターゲットを有し、成膜状態にあるターゲット上で基板ホルダーが回転可能とされるＲＦマグネトロン・スパッタリングが用いられている。ここでは、Ｆｅ，Ｐｔ，Ｃ，Ｔａ及びＦｅ７０Ｃｏ３０合金の５つのターゲットが使用される。第１層から第７層は、このマグネトロン・スパッタリングを用いて作成した。基板ホルダーを設置したＳｉ探針が成膜状態にあるＦｅターゲット及びＰｔターゲット上で回転されて、平均膜厚０．１５ｎｍのＦｅ層及び平均膜厚０．１７ｎｍのＰｔ層が積層周期１００回で積層されて第１層としての積層膜、［Ｆｅ（０．１５ｎｍ）／Ｐｔ（０．１７ｎｍ）]１００が成膜された。第１層の膜厚は、３０ｎｍである。次いで、第２層から第６層は、夫々基板ホルダーが対応するターゲット位置に移動された後に、基板ホルダーが静止されて、所定の膜厚が成膜されて形成された。最後に、第７層が第１層と同様の方法で成膜された。この際、成膜前の真空度は、３×１０−５Ｐａであり、成膜中のＡｒガス圧は、０．５Ｐａに設定され、基板ホルダーの温度は、室温に設定されている。
【００５３】
既に説明した製造方法に従って、第１層から７層まで形成される。各層の組成及び膜厚は、表１に示す通りである。このような組成に係る磁性探針２０２の積層構造２０４は、夫々６００℃、６５０℃及び７００℃で１０分間熱処理されて磁気的に単相の磁化曲線を有する磁気的特性が与えられる。これら試作例Ａ−１〜Ａ−３の比較から明らかなように、試作例Ａ−１における６５０℃での熱処理では、磁性探針２０２がスプリング磁石特性を示すが、試作例Ａ−３における７００℃以上の熱処理では、スプリング磁石特性が消滅し、空間分解能が減少される。試作例Ａ−２における磁性探針２０２では、スプリング磁石特性が与えられて高い分解能が８．６ｎｍが実現される。試作例Ａ−２における磁性探針２０２では、図４（ａ）及び（ｂ）に示すように磁気的に単相の磁化曲線を有する磁気的特性が与えられる。ここで、図４（ａ）及び（ｂ）には、熱処理前の積層構造２０４で、ソフト磁性合金層２１が実施例の試作例Ａ−２にあるＴａ及びＣ層を含む場合に、６５０℃で１０分間熱処理した後に測定した磁化曲線及び減磁過程における可逆磁化成分及び不可逆成分の磁界依存性を示している。
【００５４】
この試作例Ａ−２においては、図４（ａ）及び（ｂ）より可逆磁化成分が保磁力付近で最大となることから、薄膜中心部の大きなMsを有するFeCo層の磁化が、その両側のFePt層の磁化と交換結合した交換スプリング磁石が実現していることが推察される。Ta/C層は熱処理によりFePt/FeCo界面で粒状のTaCに変化し、FePtのL10規則化と同時に起こることが危惧される界面での合金化による磁気特性の劣化を抑制しているものと考えられる。
【００５５】
（実施例２）
下記表２を参照してこの発明の磁性探針２０２の実施例２について説明する。
【表２】
2006084449.tif 000004
【００５６】
上記表２から明らかなように、磁性探針２０２の試作例Ｂ−１〜Ｂ−３は、積層構造２０４がＳｉの単結晶上に形成され、積層構造２０４は、下地層なしで、表２に示されるように既に説明した製造方法に従って、第１層から７層まで形成される。各層の組成及び膜厚は、表２に示す通りである。このような組成に係る磁性探針２０２の積層構造２０４は、夫々６００℃、６５０℃及び７００℃で１０分間熱処理されて磁気的に試作例Ｂ−１には、２相の磁化曲線を有する磁気的特性が与えられ、試作例Ｂ−２及びＢ−３には、磁気的に単相の磁化曲線を有する磁気的特性が与えられる。これら試作例Ｂ−１〜Ｂ−３の比較から明らかなように、試作例Ｂ−１における６５０℃での熱処理では、スプリング磁石特性が消滅し、空間分解能が減少され、試作例Ｂ−３における７００℃以上の熱処理では、スプリング磁石特性が与えられ、空間分解能が良好となる。試作例Ｂ−２における磁性探針２０２では、スプリング磁石特性が与えられて十分に高い分解能が７．６ｎｍが実現される。
【００５７】
下記表３を参照して磁性探針２０２の比較例について説明する。
【表３】
2006084449.tif 000005
【００５８】
この比較例に係る磁性探針２０２は、従来構造のＭＦＭ探針に相当している。上記表３から明らかなように、この比較例に係る磁性探針２０２は、下地なしで単層造がＳｉの単結晶上に形成されている。この単層の組成及び膜厚は、表３に示す通りである。このような組成に係る磁性探針２０２は、熱処理なしに磁気的に単相の磁化曲線を有する磁気的特性が与えられている。この比較例における磁性探針２０２は、スプリング磁石特性が与えられていない為に保持力が小さく、空間分解能が３０ｎｍと小さく、１０ｎｍ以下の分解能を実現することができなかった。
【００５９】
以上のように、実施例１及び２と比較例と比較から明らかなように、単に、飽和磁束密度の大きな永久磁石材料が使用される場合には、検出感度が永久磁石材料の飽和磁束密度で制限されていたが、交換スプリング磁石としての磁性薄膜積層構造２０４とすることで、ソフト磁性層２１２の大きな飽和磁束密度を利用することができ、探針２０２の先端部に設けられたソフト磁性層２１の部分で永久磁石材料単体よりも大きな飽和磁束密度を得ることができる。その結果として、１０ｎｍ程度を超える５〜８ｎｍの高い空間分解能を実現することが可能となる。
【図面の簡単な説明】
【００６０】
【図１】この発明の磁気力顕微鏡用の磁性探針を備える磁気力顕微鏡システムを示すブロック図である。
【図２】（ａ）は、カンチレバー及び磁性探針を概略的に示す側面図、（ｂ）は、図２（ａ）の破線Ｂで示された磁性探針の先端部の背面を拡大して概略的に示す平面図、（ｃ）は、図２（ａ）の破線Ｂで示された磁性探針の先端部を概略的に示す断面図、（ｄ）は、図２（ｃ）に示され磁性探針の積層構造の変形例を概略的に示す断面図である。
【図３】（ａ）〜（ｄ）は、図２（ａ）に示す磁性探針の製造方法を概略的に示す斜視図である。
【図４】この発明の磁気力顕微鏡用の磁性探針に係る実施例１におけるヒステリシス特性を示すグラフである。
【符号の説明】
【００６１】
６．．．試料、８、１０．．．ステージ、１２、１４．．．ポールピース、１８，２０．．．電磁石、３６．．．ステージ制御部、１００．．．磁気力顕微鏡、２００．．．カンチレバー、２０２．．．探針、２０４．．．積層構造、２１０．．．第１のハード磁性体合金層、２１２．．．ソフト磁性合金層、２１４．．．第２のハード磁性体合金
【図１】
2006084449.tif 000006
【図２】
2006084449.tif 000007
【図３】
2006084449.tif 000008
【図４】
2006084449.tif 000009